FR 2297279 A1 19760806 FR 7600499 A 19760109 La présente invention a pour objet un procédé de teinture des fils de polyuréthane , en particulier des fils de polyuréthane guipés. Jusqu'à présent on teignait les fils de polyuréthane guipés en méme temps que des fils écrus, blancs. Parfois on employait des fils teints en masse fibrogène ou teints en fils. Le guipage avec ces fils teints était très coùteu:. Le plus souvent le fil guipé était teint dans l'article mEme dans lequel il avait été utilisé. Cependant, ce fil restait écru dans les articles tricotés teints ce qui avait une influence défavorable sur l'esthétique de l'article. L'invention a pour but l'élimination des inconvénients cités par l'élaboration d'un procéda de teinture simple tet fragile. L'essentiel de l'invention réside dans le procédé de teint ture des fils de polyuréthane guipé qui consiste à enrouler le fil de polynréthane guipé sous une tension constante sur des tubes perforés, cette tension étant proche de zéro. Puis on teint ces ensouples dans un bain contenant des colorants sélectionnés et des agents auxiliaires. La teinture se fait à des températures de l'ordre de 95 à 980C pendant 45-90 minutes environ, puis les ensouples sont débarrassés de l'excès de liquide par aspiration et séchés à dos températures de 70-80 C pendant 120 minutes environ. Le procédé de teinture selon l'invention s'effectue comte suit: le fil de polyuréthane guipé est enroulé sur des tubes perforés. La tension du fil lors de 1' enroulage est constant. et proche de zéro. Le fil enroulé ede polyuréthane est soumis à l'action d'un bain de teinture. Exemple I Tenture du fil en couleuzsclaires. =% d'un colorant émulsif 0.5-1 .og/i d'un agent dispersif 0.2-0.5 g/l d'un agent mouillant la teinture dure de 30 à 45 minutes à des températures de 85 à 980C Exemple 2 Teinture du fils en couleurs moyennes et sombres. s% d'un colorant acide ou métallisé 0.5-1.5% d'un agent égalisateur 0.2-0.5 gil d'un agent mouillant ajustement au pH approprié à l'aide d'acide acétique selon le genre de colorant utilisé. La durée de la teinture s'élève à 45-90 minutes à des températures de 85 à 98 C, Ensuite le fil est soumis à un traite- ment de finissage ou de désencollage. La teinture effectue, les ensouples avec le fil de polyuréthane sont débarrassés de l'excès du liquide par aspiration et séché à des températures de 70 à 800C pendant 120 minutes environ. Le fil guipé de polguréthane teint selon l'invention se caractérise par la solidité de la teinture et par le m8me degré d'uniformité de teinte de la guipe et de l'ame du polyuréthane. Le fil trouve son application dans tout le domaine textile. REVENDICATION Procédé de teinture du fil de polyuréthane, caractérisé en ce qu'il consiste à enrouler le fil guipé de polyurétbane sur des tubes perforés sous une tension constante proche de zéro, à la soumettre à l'action d'un bain de teinture contenant des colorants sélectionnés et des agents auxiliaires. La température du bain étant comprise entre 95-980C et la durée de l'opération entre 45-90 minutes après quoi les ensouples det le fil sont débarrassés de l'excès de liquide par aspiration et puis séchés à une température de 70-800C pendant 120 minutes environ.